(57)【特許請求の範囲】
【請求項１】
式（１）：
【化１】
0005630957.tif 000035
（式中、Ｒ1及びＲ2はそれぞれ独立に水素原子、炭素原子数１ないし１０のアルキル基又はフェニル基を表すか、あるいはＲ1とＲ2は互いに結合して、それらと結合する炭素原子と一緒になって炭素原子数４ないし１０のシクロアルキル基又はシクロアルケニル基を形成し、Ａ1はエーテル結合又はエステル結合を含んでいてよい炭素原子数１ないし２０の直鎖状、枝分かれ鎖状又は環状のアルキレン基を表し、Ｘ1、Ｘ2、Ｘ3、及びＸ4は、それぞれ、水素原子、炭素原子数１ないし２０のアルキル基、又は炭素原子数１ないし２０のアルコキシ基を表し、ｎは繰り返し単位構造の数であって２ないし１００，０００の整数を表す。）で表される構造を有するハイパーブランチポリマー。
【請求項２】
ゲル浸透クロマトグラフィーによるポリスチレン換算で測定される重量平均分子量が５００ないし５，０００，０００である、請求項１に記載のハイパーブランチポリマー。
【請求項３】
式（２）：
【化２】
0005630957.tif 000036
（式中、Ａ1、Ｘ1、Ｘ2、Ｘ3、及びＸ4は前記式（１）の記載と同義であり、Ｒ3及びＲ4は、それぞれ、炭素原子数１ないし５のアルキル基、炭素原子数１ないし５のヒドロキシアルキル基、又は炭素原子数７ないし１２のアリールアルキル基を表すか、又は、Ｒ3とＲ4は互いに結合して、それらと結合する窒素原子と共に環を形成することができる。）で表されるジチオカルバメート化合物と式（３）：
【化３】
0005630957.tif 000037
（式中、Ｒ1及びＲ2は前記式（１）の記載と同義である。）で表される無水マレイン酸類とを共存下でリビングラジカル重合し、該重合によって得られるハイパーブランチポリマーの分子末端のジチオカルバメート基を、水素原子に還元することからなる、請求項１に記載のハイパーブランチポリマーの製造方法。
【請求項４】
前記ジチオカルバメート化合物がＮ，Ｎ−ジエチルジチオカルバミルメチルスチレンである、請求項３に記載の製造方法。
【請求項５】
前記無水マレイン酸類が無水マレイン酸である、請求項３に記載の製造方法。
【請求項６】
前記ジチオカルバメート化合物がＮ，Ｎ−ジエチルジチオカルバミルメチルスチレンであり、かつ前記無水マレイン酸類が無水マレイン酸である、請求項３に記載の製造方法。
【請求項７】
前記還元が、水素化トリブチルスズの存在下、光照射することによって行なわれる、請求項３に記載の製造方法。
【請求項８】
前記還元が、ジチオカルバメート基を分子末端に有するハイパーブランチポリマーを含有する有機溶剤溶液中で、水素化トリブチルスズの存在下、光照射することによって行なわれる、請求項３に記載の製造方法。
【請求項９】
式（４）：
【化４】
0005630957.tif 000038
（式中、Ｒ１及びＲ２は、それぞれ独立に水素原子、炭素原子数１ないし１０のアルキル基又はフェニル基を表すか、あるいはＲ１とＲ２は互いに結合して、それらと結合する炭素原子と一緒になって炭素原子数４ないし１０のシクロアルキル基又はシクロアルケニル基を形成し、Ａ１はエーテル結合又はエステル結合を含んでいてよい炭素原子数１ないし２０の直鎖状、枝分かれ鎖状又は環状のアルキレン基を表し、Ｘ１、Ｘ２、Ｘ３、及びＸ４は、それぞれ、水素原子、炭素原子数１ないし２０のアルキル基、又は炭素原子数１ないし２０のアルコキシ基を表し、Ｒ５及びＲ６は、それぞれ、水素原子又は金属原子を表し、ｎは繰り返し単位構造の数であって２ないし１００，０００の整数を表す。）で表される構造を有するハイパーブランチポリマー。 
【請求項１０】
請求項１に記載のハイパーブランチポリマーを、更に加水分解することからなる、請求項９に記載のハイパーブランチポリマーの製造方法。
【請求項１１】
前記加水分解が、アルカリ金属水酸化物又はアルカリ土類金属水酸化物の水溶性塩基を用いたアルカリ加水分解反応、あるいはハロゲン化水素酸、硝酸、又は硫酸の水溶性酸を用いた酸加水分解反応で行われる請求項１０に記載の製造方法。
【請求項１２】
前記加水分解が、水と有機溶剤の混合溶剤中で、アルカリ金属水酸化物、又はアルカリ土類金属水酸化物の水溶性塩基を用いたアルカリ加水分解反応、あるいはハロゲン化水素酸、硝酸、又は硫酸の水溶性酸を用いた酸加水分解反応で行われる請求項１０に記載の製造方法。
【請求項１３】
式（５）：
【化５】
0005630957.tif 000039
（式中、Ｒ１及びＲ２は、それぞれ独立に水素原子、炭素原子数１ないし１０のアルキル基又はフェニル基を表すか、あるいはＲ１とＲ２は互いに結合して、それらと結合する炭素原子と一緒になって炭素原子数４ないし１０のシクロアルキル基又はシクロアルケニル基を形成し、Ｒ３及びＲ４は、それぞれ、炭素原子数１ないし５のアルキル基、炭素原子数１ないし５のヒドロキシアルキル基、又は炭素原子数７ないし１２のアリールアルキル基を表すか、又は、Ｒ３とＲ４は互いに結合して、それらと結合する窒素原子と共に環を形成することができ、Ｒ５及びＲ６は、それぞれ、水素原子又は金属原子を表し、Ａ１はエーテル結合又はエステル結合を含んでいてよい炭素原子数１ないし２０の直鎖状、枝分かれ鎖状又は環状のアルキレン基を表し、Ｘ１、Ｘ２、Ｘ３、及びＸ４は、それぞれ、水素原子、炭素原子数１ないし２０のアルキル基、又は炭素原子数１ないし２０のアルコキシ基を表し、ｎは繰り返し単位構造の数であって２ないし１００，０００の整数を表す。）で表される構造を有するハイパーブランチポリマー。 
【請求項１４】
請求項３に記載の式（２）で表されるジチオカルバメート化合物と請求項３に記載の式（３）で表される無水マレイン酸類とを共存下でリビングラジカル重合することによって得られるジチオカルバメート基を分子末端に有するハイパーブランチポリマーを、加水分解することからなる、請求項１３に記載のハイパーブランチポリマーの製造方法。
【請求項１５】
前記ジチオカルバメート化合物がＮ，Ｎ−ジエチルジチオカルバミルメチルスチレンであり、かつ前記無水マレイン酸類が無水マレイン酸である、請求項１４に記載の製造方法。
【請求項１６】
前記加水分解が、アルカリ金属水酸化物又はアルカリ土類金属水酸化物の水溶性塩基を用いたアルカリ加水分解反応、あるいはハロゲン化水素酸、硝酸、又は硫酸の水溶性酸を用いた酸加水分解反応で行われる請求項１４に記載の製造方法。
【請求項１７】
前記加水分解が、水と有機溶剤の混合溶剤中で、アルカリ金属水酸化物、又はアルカリ土類金属水酸化物の水溶性塩基を用いたアルカリ加水分解反応、あるいはハロゲン化水素酸、硝酸、又は硫酸の水溶性酸を用いた酸加水分解反応で行われる請求項１４に記載の製造方法。
【請求項１８】
請求項１３に記載のハイパーブランチポリマー又は該ハイパーブランチポリマーを含有する有機溶剤溶液を、水素化トリブチルスズの存在下、光照射することによって行なわれる還元方法によって、該ハイパーブランチポリマーの分子末端のジチオカルバメート基を水素原子に還元することからなる、請求項９に記載のハイパーブランチポリマーの製造方法。
【発明の詳細な説明】
【技術分野】
【０００１】
本発明は、新規ハイパーブランチポリマー及びその製造方法に関する。すなわち、本発明は、光学的、熱的に安定であるという特徴を有するハイパーブランチポリマー、更に水溶性であるという特徴を有するハイパーブランチポリマーに関する。これらは、塗料、インキ、接着剤、樹脂フィラー、各種成形材料、ナノメートルサイズの多孔形成剤、化学的機械的研磨剤、機能物質の担時材料、ナノカプセル、フォトニック結晶、レジスト材料、光学材料、電子材料、情報記録材料、印刷材料、電池材料、医用材料、磁性材料などとして好適に利用される。
【背景技術】
【０００２】
ハイパーブランチポリマーは、デンドリマーと共にデンドリティック（樹枝状）ポリマーとして分類されている。従来の高分子が一般的に紐状の形状であるのに対し、これらのデンドリティックポリマーは、積極的に枝分かれを導入しているため、特異な構造を有する点、ナノメートルオーダーのサイズである点、多くの官能基を保持する表面を形成することができる点、線状ポリマーに比べて低粘度化できる点、分子間の絡み合いが少なく微粒子的挙動を示す点、非晶性になり溶媒溶解性を制御できる点などにおいて様々な特性を利用した応用が期待されている。【０００３】
特に末端基数の多さは、デンドリティックポリマーの最も顕著な特徴であり、分子量が増加すれば枝分かれの数も増えるので、末端基の絶対数は高分子量のデンドリティックポリマーほど多くなる。このような末端基数の多いデンドリティックポリマーは、末端基の種類によって分子間相互作用が大きく左右されるので、ガラス転移温度や溶解性、薄膜形成性などが大きく変化し、一般の線状高分子にはない特徴を有する。また、末端基に反応性官能基を付与した場合には、非常に高密度に反応性官能基を有することになるため、例えば、機能物質の高感度補足剤、高感度な多官能架橋剤、金属や金属酸化物の分散剤又はコーティング剤としての応用が期待される。したがって、デンドリティックポリマーにおいては、末端基の種類をどのように設定するかが、そのポリマーの特性の発現に重要な因子となる。【０００４】
ハイパーブランチポリマーのデンドリマーに対する利点としては、その合成の簡便さが挙げられ、特に工業的生産においては有利である。一般にデンドリマーが保護−脱保護を繰り返し合成されるのに対し、ハイパーブランチポリマーは１分子中に２種類の置換基を合計３個以上もつ、いわゆるＡＢx型モノマーの１段階重合により合成される。【０００５】
光重合開始能を持ちかつビニル基を有する化合物のリビングラジカル重合によるハイパーブランチポリマーの合成方法が知られている。このような合成法としては、例えば、ジチオカルバメート基を有するスチレン化合物の光重合によるハイパーブランチポリマーの合成法（非特許文献１、２、３参照。）や、ジチオカルバメート基を有するアクリル化合物の光重合によるジチオカルバメート基を有するハイパーブランチポリマーの合成法（非特許文献４、５、６参照。）、ジチオカルバメート基を有するスチレン化合物と無水マレイン酸共存下で光重合することによる、主鎖内に酸無水物が導入された分子末端にジチオカルバメート基を有するハイパーブランチポリマーの合成法（非特許文献７参照。）が知られている。
【非特許文献１】Ｋｏｊｉ  Ｉｓｈｉｚｕ，  Ａｋｉｈｉｄｅ  Ｍｏｒｉ，  Ｍａｃｒｏｍｏｌ．  Ｒａｐｉｄ  Ｃｏｍｍｕｎ．  ２１，６６５−６６８（２０００）
【非特許文献２】Ｋｏｊｉ  Ｉｓｈｉｚｕ，  Ａｋｉｈｉｄｅ  Ｍｏｒｉ，  Ｐｏｌｙｍｅｒ  Ｉｎｔｅｒｎａｔｉｏｎａｌ  ５０，９０６−９１０（２００１）
【非特許文献３】Ｋｏｊｉ  Ｉｓｈｉｚｕ，  Ｙｏｓｈｉｈｉｒｏ  Ｏｈｔａ，  Ｓｕｓｕｍｕ  Ｋａｗａｕｃｈｉ，  Ｍａｃｒｏｍｏｌｅｃｕｌｅｓ  Ｖｏｌ．３５，  Ｎｏ．９，  ３７８１−３７８４（２００２）
【非特許文献４】Ｋｏｊｉ  Ｉｓｈｉｚｕ，  Ｔａｋｅｓｈｉ  Ｓｈｉｂｕｙａ，  Ａｋｉｈｉｄｅ  Ｍｏｒｉ，  Ｐｏｌｙｍｅｒ  Ｉｎｔｅｒｎａｔｉｏｎａｌ  ５１，４２４−４２８（２００２）
【非特許文献５】Ｋｏｊｉ  Ｉｓｈｉｚｕ，  Ｔａｋｅｓｈｉ  Ｓｈｉｂｕｙａ，  Ｓｕｓｕｍｕ  Ｋａｗａｕｃｈｉ，  Ｍａｃｒｏｍｏｌｅｃｕｌｅｓ  Ｖｏｌ．３６，  Ｎｏ．１０，  ３５０５−３５１０（２００２）
【非特許文献６】Ｋｏｊｉ  Ｉｓｈｉｚｕ，  Ｔａｋｅｓｈｉ  Ｓｈｉｂｕｙａ，  Ｊａｅｂｕｍ  Ｐａｒｋ，  Ｓａｔｏｓｈｉ  Ｕｃｈｉｄａ，  Ｐｏｌｙｍｅｒ  Ｉｎｔｅｒｎａｔｉｏｎａｌ  ５３，２５９−２６５（２００４）
【非特許文献７】Ｋｏｊｉ  Ｉｓｈｉｚｕ, Ａｋｉｈｉｄｅ  Ｍｏｒｉ, Ｔａｋｅｓｈｉ  Ｓｈｉｂｕｙａ, Ｐｏｌｙｍｅｒ  Ｖｏｌ．４２，  ７９１１−７９１４（２００１）
【発明の開示】
【発明が解決しようとする課題】
【０００６】
しかしながら、これらのハイパーブランチポリマーは、脂溶性が高いため水溶性を必要とする分野への応用が困難である。また、光重合開始能を有するジチオカルバメート基を分子内に有しているので、光に対してはリビング状態のままであり、熱安定性も高くない。そのため水溶性であり、かつ光学的、熱的に安定なジチオカルバメート基を有さないハイパーブランチポリマーが望まれていた。【０００７】
本発明の目的は、光学的、熱的に安定な新規なハイパーブランチポリマー、更に水溶性であり、光学的、熱的に安定な新規なハイパーブランチポリマーの提供、及びこれらの製造方法を提供することである。
【課題を解決するための手段】
【０００８】
本発明は、上記の課題を解決するために鋭意検討した結果、下記の観点に記載の発明に関するものである。
第１観点として、式（１）：
【化１】
0005630957.tif 000002
（式中、Ｒ1及びＲ2はそれぞれ独立に水素原子、炭素原子数１ないし１０のアルキル基又はフェニル基を表すか、あるいはＲ1とＲ2は互いに結合して、それらと結合する炭素原子と一緒になって炭素原子数４ないし１０のシクロアルキル基又はシクロアルケニル基を形成し、Ａ1はエーテル結合又はエステル結合を含んでいてよい炭素原子数１ないし２０の直鎖状、枝分かれ鎖状又は環状のアルキレン基を表し、Ｘ1、Ｘ2、Ｘ3、及びＸ4は、それぞれ、水素原子、炭素原子数１ないし２０のアルキル基、又は炭素原子数１ないし２０のアルコキシ基を表し、ｎは繰り返し単位構造の数であって２ないし１００，０００の整数を表す。）で表される構造を有するハイパーブランチポリマー。
第２観点として、ゲル浸透クロマトグラフィーによるポリスチレン換算で測定される重量平均分子量が５００ないし５，０００，０００である、第１観点に記載のハイパーブランチポリマー。
第３観点として、式（２）：
【化２】
0005630957.tif 000003
（式中、Ａ1、Ｘ1、Ｘ2、Ｘ3、及びＸ4は前記式（１）の記載と同義であり、Ｒ3及びＲ4は、それぞれ、炭素原子数１ないし５のアルキル基、炭素原子数１ないし５のヒドロキシアルキル基、又は炭素原子数７ないし１２のアリールアルキル基を表すか、又は、Ｒ3とＲ4は互いに結合して、それらと結合する窒素原子と共に環を形成することができる。）で表されるジチオカルバメート化合物と式（３）：
【化３】
0005630957.tif 000004
（式中、Ｒ1及びＲ2は前記式（１）の記載と同義である。）で表される無水マレイン酸類とを共存下でリビングラジカル重合し、該重合によって得られるハイパーブランチポリマーの分子末端のジチオカルバメート基を、水素原子に還元することからなる、第１観点に記載のハイパーブランチポリマーの製造方法。
第４観点として、前記ジチオカルバメート化合物がＮ，Ｎ−ジエチルジチオカルバミルメチルスチレンである、第３観点に記載の製造方法。
第５観点として、前記無水マレイン酸類が無水マレイン酸である、第３観点に記載の製造方法。
第６観点として、前記ジチオカルバメート化合物がＮ，Ｎ−ジエチルジチオカルバミルメチルスチレンであり、かつ前記無水マレイン酸類が無水マレイン酸である、第３観点に記載の製造方法。
第７観点として、前記還元が、水素化トリブチルスズの存在下、光照射することによって行なわれる、第３観点に記載の製造方法。
第８観点として、前記還元が、ジチオカルバメート基を分子末端に有するハイパーブランチポリマーを含有する有機溶剤溶液中で、水素化トリブチルスズの存在下、光照射することによって行なわれる、第３観点に記載の製造方法。
第９観点として、式（４）：
【化４】
0005630957.tif 000005
（式中、Ｒ1、Ｒ2、Ａ1、Ｘ1、Ｘ2、Ｘ3、及びＸ4は、前記式（１）の記載と同義であり、Ｒ5及びＲ6は、それぞれ、水素原子又は金属原子を表し、ｎは繰り返し単位構造の数であって２ないし１００，０００の整数を表す。）で表される構造を有するハイパーブランチポリマー。
第１０観点として、第１観点に記載のハイパーブランチポリマーを、更に加水分解することからなる、第９観点に記載のハイパーブランチポリマーの製造方法。
第１１観点として、前記加水分解が、アルカリ金属水酸化物又はアルカリ土類金属水酸化物の水溶性塩基を用いたアルカリ加水分解反応、あるいはハロゲン化水素酸、硝酸、又は硫酸の水溶性酸を用いた酸加水分解反応で行われる第１０観点に記載の製造方法。
第１２観点として、前記加水分解が、水と有機溶剤の混合溶剤中で、アルカリ金属水酸化物、又はアルカリ土類金属水酸化物の水溶性塩基を用いたアルカリ加水分解反応、あるいはハロゲン化水素酸、硝酸、又は硫酸の水溶性酸を用いた酸加水分解反応で行われる第１０観点に記載の製造方法。
第１３観点として、式（５）：
【化５】
0005630957.tif 000006
（式中、Ｒ1、Ｒ2、Ｒ3、Ｒ4、Ｒ5、Ｒ6、Ａ1、Ｘ1、Ｘ2、Ｘ3、及びＸ4は前記式（１）、式（２）、式（３）、及び式（４）の記載と同義であり、ｎは繰り返し単位構造の数であって２ないし１００，０００の整数を表す。）で表される構造を有するハイパーブランチポリマー。
第１４観点として、第３観点に記載の式（２）で表されるジチオカルバメート化合物と第３観点に記載の式（３）で表される無水マレイン酸類とを共存下でリビングラジカル重合することによって得られるジチオカルバメート基を分子末端に有するハイパーブランチポリマーを、加水分解することからなる、第１３観点に記載のハイパーブランチポリマーの製造方法。
第１５観点として、前記ジチオカルバメート化合物がＮ，Ｎ−ジエチルジチオカルバミルメチルスチレンであり、かつ前記無水マレイン酸類が無水マレイン酸である、第１４観点に記載の製造方法。
第１６観点として、前記加水分解が、アルカリ金属水酸化物又はアルカリ土類金属水酸化物の水溶性塩基を用いたアルカリ加水分解反応、あるいはハロゲン化水素酸、硝酸、又は硫酸の水溶性酸を用いた酸加水分解反応で行われる第１４観点に記載の製造方法。
第１７観点として、前記加水分解が、水と有機溶剤の混合溶剤中で、アルカリ金属水酸化物、又はアルカリ土類金属水酸化物の水溶性塩基を用いたアルカリ加水分解反応、あるいはハロゲン化水素酸、硝酸、又は硫酸の水溶性酸を用いた酸加水分解反応で行われる第１４観点に記載の製造方法。
第１８観点として、第１３観点に記載のハイパーブランチポリマーを、第７観点又は第８観点に記載の還元方法によって、該ハイパーブランチポリマーの分子末端のジチオカルバメート基を水素原子に還元することからなる、第９観点に記載のハイパーブランチポリマーの製造方法。
【発明の効果】
【０００９】
本発明により、交互共重合体で、かつ分子末端に水素原子を有する光学的、熱的に安定なハイパーブランチポリマーを得ることができる。更に、カルボキシル基を含有させることにより、水溶性となる特性を付加したハイパーブランチポリマーをも得ることができる。
また本発明の製造方法により、これらの特性を有したハイパーブランチポリマーを簡便に、効率よく得ることができる。
【発明を実施するための最良の形態】
【００１０】
本発明のハイパーブランチポリマーは、前記式（１）、式（４）、及び式（５）で表される構造を有するハイパーブランチポリマーである。
これらの式（１）、式（４）、及び式（５）中、Ｒ1及びＲ2はそれぞれ独立に水素原子、炭素原子数１ないし１０のアルキル基又はフェニル基を表すか、あるいはＲ1とＲ2は互いに結合して、それらと結合する炭素原子と一緒になって炭素原子数４ないし１０のシクロアルキル基又はシクロアルケニル基を形成する。
Ａ1はエーテル結合又はエステル結合を含んでいてよい炭素原子数１ないし２０の直鎖状、枝分かれ鎖状又は環状のアルキレン基を表し、Ｘ1、Ｘ2、Ｘ3、及びＸ4は、それぞれ、水素原子、炭素原子数１ないし２０のアルキル基、又は炭素原子数１ないし２０のアルコキシ基を表し、ｎは繰り返し単位構造の数であって２ないし１００，０００の整数を表す。
また、Ｒ3及びＲ4は、それぞれ、炭素原子数１ないし５のアルキル基、炭素原子数１ないし５のヒドロキシアルキル基、又は炭素原子数７ないし１２のアリールアルキル基を表すか、また、Ｒ3とＲ4は互いに結合して、それらと結合する窒素原子と共に環を形成することができる。Ｒ5及びＲ6は、それぞれ、水素原子又は金属原子を表す。【００１１】
これらの式中、Ｒ1及びＲ2の具体例としては、水素原子、メチル基、エチル基、イソプロピル基、ｎ−ブチル基、ｔ−ブチル基、フェニル基等が挙げられ、水素原子が好ましい。
また、Ａ1のアルキレン基の具体例としては、メチレン基、エチレン基、ノルマルプロピレン基、ノルマルブチレン基、ノルマルヘキシレン基等の直鎖状アルキレン基、イソプロピレン基、イソブチレン基、２−メチルプロピレン基等の枝分かれ鎖状アルキレン基が挙げられる。また環状アルキレン基としては、炭素原子数３ないし３０の単環式、多環式、架橋環式の環状構造の脂環式脂肪族基が挙げられる。具体的には、炭素原子数４以上のモノシクロ、ビシクロ、トリシクロ、テトラシクロ、ペンタシクロ構造等を有する基を挙げることができる。
例えば、脂環式脂肪族基のうち、脂環式部分の構造例（ａ）〜（ｓ）を下記に示す。
【化６】
0005630957.tif 000007
【００１２】
また、Ｘ1、Ｘ2、Ｘ3、及びＸ4の炭素原子数１ないし２０のアルキル基としては、メチル基、エチル基、イソプロピル基、シクロヘキシル基、ノルマルペンチル基等が挙げられる。炭素原子数１ないし２０のアルコキシ基としては、メトキシ基、エトキシ基、イソプロポキシ基、シクロヘキシルオキシ基、ノルマルペンチルオキシ基等が挙げられる。
特にＸ1、Ｘ2、Ｘ3、及びＸ4としては、水素原子又は炭素原子数１ないし２０のアルキル基が好ましい。【００１３】
Ｒ3及びＲ4の炭素原子数１ないし５のアルキル基としては、メチル基、エチル基、イソプロピル基、ｔ−ブチル基、シクロペンチル基、及びノルマルペンチル基等が挙げられる。
また、炭素原子数１ないし５のヒドロキシアルキル基としては、ヒドロキシメチル基、ヒドロキシエチル基、ヒドロキシプロピル基等が挙げられる。
炭素原子数７ないし１２のアリールアルキル基としては、ベンジル基、フェネチル基等が挙げられる。
Ｒ3とＲ4がそれらと結合する窒素原子と共に形成する環としては、四ないし八員環が挙げられる。そして、環としては、メチレン基を四ないし六個含む環が挙げられる。また、環としては酸素原子又は硫黄原子と、四ないし六個のメチレン基を含む環が挙げられる。Ｒ3とＲ4がそれらと結合する窒素原子と共に形成する環の具体例としては、ピペリジン環、ピロリジン環、モルホリン環、チオモルホリン環、及びホモピペリジン環等が挙げられる。
Ｒ5及びＲ6は、それぞれ、水素原子又は金属原子を表し、金属原子の具体例としては、リチウム、ナトリウム、カリウム等のアルカリ金属、ベリウム、マグネシウム、カルシウム等のアルカリ土類金属を挙げることができる。【００１４】
本発明の式（１）で表される構造を有するハイパーブランチポリマーは、式（６）
【化７】
0005630957.tif 000008
で表されるビニル基を有する開始点部分の構造に、式（７）
【化８】
0005630957.tif 000009
で表される繰り返し単位構造が連結した構造をとる。【００１５】
また、本発明の式（４）で表される構造を有するハイパーブランチポリマーは、式（６）で表されるビニル基を有する開始点部分の構造に、式（８）
【化９】
0005630957.tif 000010
で表される繰り返し単位構造が連結した構造をとる。【００１６】
本発明の式（５）で表される構造を有するハイパーブランチポリマーも、式（６）で表されるビニル基を有する開始点部分の構造に、式（８）で表される繰り返し単位構造が連結した構造をとる。【００１７】
そして、式（４）で表される構造を有するハイパーブランチポリマーと式（５）で表される構造を有するハイパーブランチポリマーの相違は、式（４）で表される構造を有するハイパーブランチポリマーは、分子末端が水素原子であるのに対し、式（５）で表される構造を有するハイパーブランチポリマーは、分子末端がジチオカルバメート基であることにある。【００１８】
本発明の式（１）、式（４）、及び式（５）で表されるハイパーブランチポリマーの構造式の連結状態を一般式（９）で説明する：
【化１０】
0005630957.tif 000011
［式中、Ｍaは、式（１０）
【化１１】
0005630957.tif 000012
（式中、Ｒ1及びＲ2は、前記式（１）、（３）での記載と同義である。）又は式（１１）
【化１２】
0005630957.tif 000013
（式中、Ｒ1、Ｒ2、Ｒ5、及びＲ6は、前記式（４）での記載と同義である。）を表し、
Ｓｔは、式（１２）
【化１３】
0005630957.tif 000014
（式中、Ｘ1、Ｘ2、Ｘ3、及びＸ4は、前記式（１）での記載と同義である。）を表し、
Ｄは水素原子又はジチオカルバメート基を表す。］。【００１９】
上記の一般式（９）において、本発明の式（１）で表されるハイパーブランチポリマーは、Ｍａが式（１０）を表し、Ｄが水素原子を表すものであり、式（４）で表されるハイパーブランチポリマーは、Ｍａが式（１１）を表し、Ｄが水素原子を表すものであり、式（５）で表されるハイパーブランチポリマーはＭａが式（１１）を表し、分子末端Ｄがジチオカルバメート基を表すものである。【００２０】
これらをもってすると、本発明のハイパーブランチポリマーは、式（６）で表されるビニル基を有する開始点部分の構造に一般式（１３）
【化１４】
0005630957.tif 000015
で表される繰り返し単位構造が連結した構造をとるものとして表すことができる。【００２１】
そして、繰り返し単位構造の数ｎが２の場合には、その構造として式（１４）と式（１５）：
【化１５】
0005630957.tif 000016
が考えられる。本発明のハイパーブランチポリマーはそのどちらの構造も含む。【００２２】
繰り返し単位構造の数ｎが３の場合には、その構造としては式（１６）から式（２０）
【化１６】
0005630957.tif 000017
が考えられる。本発明のハイパーブランチポリマーはいずれの構造も含む。【００２３】
繰り返し単位構造の数ｎが４以上の場合には、更に多数の構造が考えられ、本発明のハイパーブランチポリマーはそのいずれの構造も含む。【００２４】
本発明の式（１）、式（４）、及び式（５）で表されるハイパーブランチポリマーの構造式の連結状態は、式（９）の一般式をもって説明したとおりである。すなわち、本発明の式（１）で表されるハイパーブランチポリマーは、式（６）で表される開始点部分の構造に式（７）で表される繰り返し単位構造を、式（４）及び式（５）で表されるハイパーブランチポリマーは、式（６）で表される開始点部分の構造に式（８）で表される繰り返し単位構造を二つ以上有するものを全て包含する。そして、繰り返し単位構造が規則的に３点で結合して枝分かれした構造になる場合と、２点で結合し、枝分かれせずに線状の構造になる場合があるが、そのいずれの場合も包含する。【００２５】
なお、本発明のハイパーブランチポリマーとしては、その繰り返し単位構造は式（７）又は式（８）で表されるものが主体であるが、一部にジチオカルバメート化合物と無水マレイン酸類、又はジチオカルバメート化合物と無水マレイン酸類の加水分解物の配列様式がランダムである場合、あるいはそれぞれがブロックとして配列した場合を含んでいてもよい。また、式（４）及び式（５）で表されるハイパーブランチポリマーでは、一部無水マレイン酸類として残存していてもよい。【００２６】
また、本発明の分子末端が水素原子を有する式（１）又は式（４）で表されるハイパーブランチポリマーは、分子末端の一部がジチオカルバメート基として残存していてもよい。
また、式（４）で表されるハイパーブランチポリマーは、後記の製造方法で述べるように式（５）で表されるハイパーブランチポリマーから製造する場合は、分子末端の一部にジチオカルバメート基が残存していてもよい。
あるいは、式（２）で表される化合物が式（３）で表される無水マレイン酸類に対して過剰に存在する場合には、式（７）又は式（８）で表される繰り返し単位構造の終了後に、更に過剰分の式（２１）
【化１７】
0005630957.tif 000018
（式中、ｍは繰り返し単位構造の数であって、１ないし１００までの整数を示す。）で表される繰り返し単位構造が結合した構造が考えられるが、これらを包含していてもよい。【００２７】
なお、本発明のいずれのハイパーブランチポリマーは、ゲル浸透クロマトグラフィーによるポリスチレン換算で測定される重量平均分子量Ｍｗが５００ないし５，０００，０００、好ましくは１，０００ないし１００，００００であり、より好ましくは２，０００ないし５００，０００である。また、分散度Ｍｗ（重量平均分子量）／Ｍｎ（数平均分子量）は、１．０ないし１０．０、好ましくは１．１ないし９．０、より好ましくは１．２ないし８．０である。【００２８】
更に、式（１）で表されるハイパーブランチポリマーの具体的な代表例として、式（２２）
【化１８】
0005630957.tif 000019
（式中、ｎは繰り返し単位構造の数であって２ないし１００，０００の整数を表す。）で表されるハイパーブランチポリマーを挙げることができる。【００２９】
式（４）で表されるハイパーブランチポリマーの具体的な代表例として、式（２３）
【化１９】
0005630957.tif 000020
（式中、ｎは繰り返し単位構造の数であって２ないし１００，０００の整数を表す。）及び式（２４）
【化２０】
0005630957.tif 000021
（式中、ｎは繰り返し単位構造の数であって２ないし１００，０００の整数を表す。）で表されるハイパーブランチポリマーを挙げることができる。【００３０】
式（５）で表されるハイパーブランチポリマーの具体的な代表例として、式（２５）
【化２１】
0005630957.tif 000022
（式中、ｎは繰り返し単位構造の数であって２ないし１００，０００の整数を表す。）及び式（２６）
【化２２】
0005630957.tif 000023
（式中、ｎは繰り返し単位構造の数であって２ないし１００，０００の整数を表す。）で表されるハイパーブランチポリマーを挙げることができる。【００３１】
次に、本発明のハイパーブランチポリマーの製造方法を説明する。
まず、本発明の式（１）
【化２３】
0005630957.tif 000024
（式中、Ｒ1及びＲ2はそれぞれ独立に水素原子、炭素原子数１ないし１０のアルキル基又はフェニル基を表すか、あるいはＲ1とＲ2は互いに結合して、それらと結合する炭素原子と一緒になって炭素原子数４ないし１０のシクロアルキル基又はシクロアルケニル基を形成し、Ａ1はエーテル結合又はエステル結合を含んでいてよい炭素原子数１ないし２０の直鎖状、枝分かれ鎖状又は環状のアルキレン基を表し、Ｘ1、Ｘ2、Ｘ3、及びＸ4は、それぞれ、水素原子、炭素原子数１ないし２０のアルキル基、又は炭素原子数１ないし２０のアルコキシ基を表し、ｎは繰り返し単位構造の数であって２ないし１００，０００の整数を表す。）で表される構造を有するハイパーブランチポリマーの製造方法を説明する。
式（１）で表されるハイパーブランチポリマーは、式（２）で表されるジチオカルバメート化合物と式（３）で表される無水マレイン酸類とを共存下でリビングラジカル重合することによって得られるハイパーブランチポリマーの分子末端のジチオカルバメート基を、水素原子に還元することによって製造することができる。【００３２】
まず、最初にジチオカルバメート基を分子末端に有するハイパーブランチポリマーの製造方法について説明する。
式（２）で表されるジチオカルバメート化合物は前述した下記の化合物
【化２４】
0005630957.tif 000025
である。
式（２）中、Ａ1、Ｘ1、Ｘ2、Ｘ3、及びＸ4は前述と同義である。
Ｒ3及びＲ4は、それぞれ、炭素原子数１ないし５のアルキル基、炭素原子数１ないし５のヒドロキシアルキル基、又は炭素原子数７ないし１２のアリールアルキル基を表す。
また、Ｒ3とＲ4は互いに結合して、それらと結合する窒素原子と共に環を形成することができる。
炭素原子数１ないし５のアルキル基としては、メチル基、エチル基、イソプロピル基、ｔ−ブチル基、シクロペンチル基、及びノルマルペンチル基等が挙げられる。
炭素原子数１ないし５のヒドロキシアルキル基としては、ヒドロキシメチル基、ヒドロキシエチル基、ヒドロキシプロピル基等が挙げられる。炭素原子数７ないし１２のアリールアルキル基としては、ベンジル基、フェネチル基等が挙げられる。
Ｒ3とＲ4がそれらと結合する窒素原子と共に形成する環としては四ないし八員環が挙げられる。そして、環としては、メチレン基を四ないし六個含む環が挙げられる。また、環としては酸素原子又は硫黄原子と、四ないし六個のメチレン基を含む環が挙げられる。
Ｒ3とＲ4がそれらと結合する窒素原子と共に形成する環の具体例としては、ピペリジン環、ピロリジン環、モルホリン環、チオモルホリン環、及びホモピペリジン環等が挙げられる。【００３３】
式（２）で表される化合物は、式（２７）
【化２５】
0005630957.tif 000026
で表される化合物と式（２８）
【化２６】
0005630957.tif 000027
で表される化合物との求核置換反応により容易に得ることができる。
式（２７）中、Ｙは脱離基を表す。脱離基としてはフルオロ基、クロロ基、ブロモ基、ヨード基、メシル基、及びトシル基等が挙げられる。
式（２８）中、Ｍはリチウム、ナトリウム又はカリウムを表す。【００３４】
本求核置換反応は、通常上記２種類の化合物を両方溶解できる有機溶媒中で行なうことが好ましい。反応後、水／非水系有機溶剤による分液処理や、再結晶処理によって式（２）で表される化合物を高純度で得ることができる。また、式（２）で表される化合物は、Ｍａｃｒｏｍｏｌ．  Ｒａｐｉｄ  Ｃｏｍｍｕｎ．  ２１，６６５−６６８（２０００）及びＰｏｌｙｍｅｒ  Ｉｎｔｅｒｎａｔｉｏｎａｌ  ５１，４２４−４２８（２００２）に記載の方法を参照して製造することができる。【００３５】
式（２）で表される化合物の具体例としては、Ｎ，Ｎ−ジエチルジチオカルバミルメチルスチレン等が挙げられる。【００３６】
式（３）で表される無水マレイン酸類も前述した下記のとおりのものである：
【化２７】
0005630957.tif 000028
式（３）中、Ｒ1及びＲ2はそれぞれ独立に水素原子、炭素原子数１ないし１０のアルキル基又はフェニル基を表すか、あるいはＲ1とＲ2は互いに結合して、それらと結合する炭素原子と一緒になって炭素原子数４ないし１０のシクロアルキル基又はシクロアルケニル基を形成する。
式（３）で表される無水マレイン酸類の具体例としては、無水マレイン酸、無水シトラコン酸、２，３−ジメチル無水マレイン酸、２−エチル無水マレイン酸、２，３−ジエチル無水マレイン酸、２−イソプロピル無水マレイン酸、２，３−ジイソプロピル無水マレイン酸、２−ｎ−ブチル無水マレイン酸、２，３−ジ（ｎ−ブチル）無水マレイン酸、２−ｔ−ブチル無水マレイン酸、２，３−ジ（ｔ−ブチル）無水マレイン酸、２−フェニル無水マレイン酸、２，３−ジフェニル無水マレイン酸、１−シクロペンテン−１，２−ジカルボン酸無水物、３，４，５，６−テトラハイドロフタル酸無水物等が挙げられる。【００３７】
そして、式（２）で表されるジチオカルバメート化合物と式（３）で表される無水マレイン酸類とを共存下でリビングラジカル重合することによって、ジチオカルバメート基を分子末端に有する酸無水物が導入されたハイパーブランチポリマーを得ることができる。
リビングラジカル重合は、塊状重合、溶液重合、懸濁重合、乳化重合等の公知の重合形式により行なうことができる。特に溶液重合が好ましい。【００３８】
溶液重合の場合は、式（２）で表される化合物と式（３）で表される無水マレイン酸類を溶解可能な溶剤中で、任意の割合で重合を行うことができる。例えば、式（２）で表される化合物に対して式（３）で表される無水マレイン酸類が０．１ないし２．０倍モル当量、好ましくは０．２ないし１．５倍モル当量、より好ましくは０．５ないし１．３倍モル当量、最も好ましくは０．８ないし１．１倍モル当量であればよい。また、溶液中における式（２）で表される化合物と式（３）で表される無水マレイン酸類の濃度は任意であるが、例えば、式（２）で表される化合物と式（３）で表される無水マレイン酸類の総量は、式（２）で表される化合物と式（３）で表される無水マレイン酸類と溶剤の総質量に対して１ないし８０質量％、好ましくは２ないし７０質量％であり、より好ましくは５ないし６０質量％、最も好ましくは８ないし５０質量％である。溶剤としては、式（２）で表される化合物と式（３）で表される無水マレイン酸類を溶解可能な溶剤であれば特に制限はない。溶剤としては、例えば、酢酸エチル、酢酸メチル等のエステル系化合物、ベンゼン、トルエン、キシレン、エチルベンゼン等の芳香族炭化水素類、テトラヒドロフラン、ジエチルエーテル等のエーテル系化合物、アセトン、メチルエチルケトン、メチルイソブチルケトン、シクロヘキサノン等のケトン系化合物、ノルマルヘプタン、ノルマルヘキサン、シクロヘキサン等の脂肪族炭化水素類などが挙げられる。これらの溶剤は一種を用いてもよいし、二種以上を混合して用いてもよい。【００３９】
式（２）で表される化合物と式（３）で表される無水マレイン酸類の共存下におけるリビングラジカル重合は、溶剤中で、加熱又は紫外線等の光照射によって行なうことができるが、紫外線等の光照射によって行なうことが好ましい。リビングラジカル重合においては、重合開始前に、反応系内の酸素を十分に除去する必要があり、窒素、アルゴンなどの不活性気体で系内を置換するとよい。重合時間は、例えば０．１ないし１００時間、好ましくは１ないし５０時間、より好ましくは３ないし３０時間である。通常、重合時間の経過と共にモノマー（式（２）で表される化合物と式（３）で表される無水マレイン酸類）の転化率は増加する。重合温度は特に制限されないが、例えば０ないし２００℃、好ましくは１０ないし１５０℃、より好ましくは２０ないし１００℃である。【００４０】
式（２）で表される化合物と式（３）で表される無水マレイン酸類の共存下におけるリビングラジカル重合は、また、Ｐｏｌｙｍｅｒ  Ｖｏｌ．４２，  ７９１１−７９１４（２００１）記載の方法を参照して行なうことができる。
該方法により、式（２）で表されるジチオカルバメート化合物と式（３）で表される無水マレイン酸類とを共存下でリビングラジカル重合により、ジチオカルバメート基を分子末端に有する酸無水物が導入されたハイパーブランチポリマーが得られる。【００４１】
なお、リビングラジカル重合時に、ハイパーブランチポリマーとしての構造を損なわない範囲で分子量や分子量分布や枝分かれ度の調整を行うことができる。分子量や分子量分布を調整するために、メルカプタン類及びサルファイド類等の連鎖移動剤や、二硫化テトラエチルチウラム等のスルフィド化合物を使用することができる。更に所望により、ヒンダードフェノール類等の酸化防止剤、ベンゾトリアゾール類等の紫外線吸収剤、４−ｔｅｒｔ−ブチルカテコール、ハイドロキノン、ニトロフェノール、ニトロクレゾール、ピクリン酸、フェノチアジン、及びジチオベンゾイルジスルフィド等の重合禁止剤も使用できる。【００４２】
次に、上述のようにして得られるジチオカルバメート基を分子末端に有する酸無水物が導入されたハイパーブランチポリマーの同ジチオカルバメート基を、水素原子に還元すること、すなわち、ジチオカルバメート基を水素原子に変換すること、によって本発明の式（１）で表される構造を有するハイパーブランチポリマーを得ることができる。【００４３】
還元方法は、ジチオカルバメート基を水素原子に変換することができる方法であれば、特に制限はない。
水素、ヨウ化水素、硫化水素、水素化アルミニウムリチウム、水素化ホウ素ナトリウム、水素化トリブチルスズ、トリス（トリメチルシリル）シラン、及びチオグリコール酸等の公知の還元剤を用いて還元反応を行なうことができる。還元剤の使用量は、ハイパーブランチポリマー内のジチオカルバメート基の数に対して１ないし２０倍モル当量、好ましくは１．２ないし１０倍モル当量、より好ましくは１．５ないし５倍モル当量であればよい。還元反応の条件としては、反応時間０．０１ないし１００時間、反応温度０ないし２００℃から、適宜選択される。好ましくは反応時間０．０５ないし５０時間、反応温度１０ないし１００℃である。【００４４】
還元は水又は有機溶剤中で行なうことが好ましい。使用する溶剤は、前記のジチオカルバメート基を有する酸無水物が導入されたハイパーブランチポリマーと還元剤を溶解可能なものが好ましい。また、ジチオカルバメート基を有するハイパーブランチポリマーを製造する際に使用する溶剤と同じであると反応操作も簡便になり好ましい。
還元方法としては、有機溶剤溶液中、水素化トリブチルスズ等のラジカル反応条件での還元に使用される化合物を還元剤として使用し、光照射することによって行なう還元反応が好ましい。有機溶剤としては、ベンゼン、トルエン、キシレン、エチルベンゼン等の芳香族炭化水素類、テトラヒドロフラン及びジエチルエーテル等のエーテル系化合物、アセトン、メチルエチルケトン、メチルイソブチルケトン及びシクロヘキサノン等のケトン系化合物、ノルマルヘプタン、ノルマルヘキサン及びシクロヘキサン等の脂肪族炭化水素類等が使用できる。これらの溶剤は一種を用いてもよいし、二種以上を混合して用いてもよい。【００４５】
光照射は、低圧水銀ランプ、高圧水銀ランプ、超高圧水銀ランプ、及びキセノンランプなどの紫外線照射ランプを使用して、反応系の内部又は外部から照射することによって行なうことができる。この還元反応では、ハイパーブランチポリマー内のジチオカルバメート基の数に対して水素化トリブチルスズ等の還元剤を１．０ないし２０倍モル当量、好ましくは１．２ないし１０倍モル当量、より好ましくは１．５ないし５倍モル当量使用することが好ましい。また、ジチオカルバメート基を分子末端に有するハイパーブランチポリマーの質量に対して０．２ないし１，０００倍質量、好ましくは１ないし５００倍質量、より好ましくは５ないし１００倍質量、最も好ましくは１０ないし５０倍質量の有機溶剤を使用することが好ましい。また、この還元反応では反応開始前には反応系内の酸素を十分に除去する必要があり、窒素、アルゴンなどの不活性気体で系内を置換するとよい。反応条件としては、反応時間０．０１ないし１００時間、反応温度０ないし２００℃から適宜選択されるが、好ましくは反応時間０．０５ないし５０時間、反応温度１０ないし１００℃、より好ましくは反応時間０．１ないし１０時間、反応温度２０ないし６０℃である。【００４６】
上述のような還元によって得られた本発明の式（１）で表されるハイパーブランチポリマーは、反応溶液中から溶剤留去又は固液分離により溶剤と分離することができる。また、反応溶液を貧溶剤中へ加えることにより本発明のハイパーブランチポリマーを沈殿させ、粉末として回収することもできる。【００４７】
次に、本発明の式（４）
【化２８】
0005630957.tif 000029
（式中、Ｒ1、Ｒ2、Ａ1、Ｘ1、Ｘ2、Ｘ3、及びＸ4は、前記式（１）の記載と同義であり、Ｒ5及びＲ6は、それぞれ、水素原子又は金属原子を表し、ｎは繰り返し単位構造の数であって２ないし１００，０００の整数を表す。）で表される構造を有するハイパーブランチポリマーの製造方法を説明する。
上記式（４）で表されるハイパーブランチポリマーは、前記した式（２）で表されるジチオカルバメート化合物と式（３）で表される無水マレイン酸類とを共存下でリビングラジカル重合することによって得られるハイパーブランチポリマーの分子末端のジチオカルバメート基を、水素原子に還元した後、加水分解することによって製造することができる。
すなわち、上記式（１）で表されるハイパーブランチポリマーを加水分解することによって製造することができる。【００４８】
式（１）で表されるハイパーブランチポリマーは、先に述べた製造方法で得ることができる。
次に、前述のようにして得られた分子末端のジチオカルバメート基が水素原子に還元された酸無水物が導入されたハイパーブランチポリマー（式（１）で表されるハイパーブランチポリマー）を加水分解すること、すなわち酸無水物をカルボキシル基に変換すること、によって本発明の式（４）で表される構造を有するハイパーブランチポリマーを得ることができる。【００４９】
加水分解の方法は、酸無水物をカルボキシル基に変換することができる方法であれば、特に制限は無い。
加水分解は、水酸化リチウム、水酸化ナトリウム、水酸化カリウム等のアルカリ金属水酸化物類、水酸化ベリウム、水酸化マグネシウム、水酸化カルシウム等のアルカリ土類金属水酸化物類の水溶性塩基類を用いたアルカリ加水分解反応、又は、フッ化水素酸、塩酸、臭化水素酸、ヨウ化水素酸、硝酸、硫酸等の水溶性酸類を用いた酸加水分解反応を用いて行うことができる。【００５０】
水溶性塩基類及び水溶性酸類の使用量は、ハイパーブランチポリマー内の酸無水物基の数に対して、１．０ないし２００倍モル当量、好ましくは１．５ないし１００倍モル当量、より好ましくは２．０ないし５０倍モル当量であればよい。加水分解反応の条件としては、反応時間０．０１ないし２００時間、反応温度０ないし２００℃から、適宜選択されるが、好ましくは反応時間０．１ないし１５０時間、反応温度１０ないし１００℃である。
加水分解反応は、水又は水と有機溶剤の混合溶剤中で行うことができる。使用する溶剤は、前記のジチオカルバメート基を有する酸無水物が導入されたハイパーブランチポリマーと水溶性塩基類又は水溶性酸類を溶解可能なものが好ましい。【００５１】
加水分解反応の方法としては、水、又は水と有機溶剤の混合溶剤中で、水溶性塩基類又は水溶性酸類等の加水分解反応に使用される塩基又は酸を使用する反応が好ましい。有機溶剤としては、テトラヒドロフラン及びエチルエーテル等のエーテル系化合物、アセトン、メチルエチルケトン、メチルイソブチルケトン、及びシクロヘキサノン等のケトン系化合物、Ｎ，Ｎ−ジメチルホルムアミド、Ｎ，Ｎ−ジメチルアセトアミド、及びＮ−メチル−２−ピロリドン等のアミド系化合物、ジメチルスルホキシド、スルホラン等のスルホキシド、スルホラン系化合物等が使用できる。これらの溶剤は一種用いてもよいし、二種以上混合して用いてもよい。溶剤としては、水に溶解する有機溶剤が好ましいが、特に制限は無い。【００５２】
また、溶剤として、水と有機溶剤の混合溶剤を使用する場合が好ましく、この場合、水と有機溶剤は任意の割合で混合することができる。混合割合は、特に制限は無いが、水と有機溶剤の総質量中、有機溶剤の質量が例えば１ないし９９質量％、好ましくは３０ないし９８質量％、より好ましくは５０ないし９５質量％であることが好ましい。この加水分解反応では、ハイパーブランチポリマー内の酸無水物の数に対して公知の水溶性塩基類、又は公知の水溶性酸類を１ないし２００倍モル当量、好ましくは１．５ないし１００倍モル当量、より好ましくは２ないし５０倍モル当量使用することが好ましい。また、ジチオカルバメート基を分子末端に有する酸無水物が導入されたハイパーブランチポリマーの質量に対して０．２ないし１０００倍質量、好ましくは１ないし５００倍質量、より好ましくは５ないし１００倍質量の水、あるいは水と有機溶剤の混合溶剤を使用することが好ましい。反応条件としては、反応時間０．０１ないし２００時間、反応温度０ないし２００℃から、適宜選択されるが、好ましくは反応時間０．１ないし１５０時間、反応温度１０ないし１００℃である。【００５３】
上述のような加水分解反応によって得られた本発明の式（４）で表されるハイパーブランチポリマーは、反応溶液中から溶剤留去又は固液分離により溶剤と分離することができる。また、反応溶液を貧溶媒中へ加えることにより本発明のハイパーブランチポリマーを沈殿させ、粉末として回収することもできる。【００５４】
次に、本発明の式（５）
【化２９】
0005630957.tif 000030
（式中、Ｒ1、Ｒ2、Ｒ3、Ｒ4、Ｒ5、Ｒ6、Ａ1、Ｘ1、Ｘ2、Ｘ3、及びＸ4は前記式（１）、式（２）、式（３）、及び式（４）の記載と同義であり、ｎは繰り返し単位構造の数であって２ないし１００，０００の整数を表す。）で表される構造を有するハイパーブランチポリマーの製造方法を説明する。
上記式（５）で表されるハイパーブランチポリマーは、式（２）で表されるジチオカルバメート化合物と式（３）で表される無水マレイン酸類とを共存下でリビングラジカル重合することによってジチオカルバメート基を分子末端に有し、酸無水物が導入されたハイパーブランチポリマーを得た後、更に、このハイパーブランチポリマーを加水分解すること、すなわち、酸無水物をカルボキシル基に変換することによって得ることができる。【００５５】
ジチオカルバメート基を分子末端に有し、酸無水物が導入されたハイパーブランチポリマーの製造方法は、前記式（１）の製造方法の箇所で述べたとおりの製造方法を用いることができる。
次に、このハイパーブランチポリマーを加水分解すること、すなわち、酸無水物をカルボキシル基に変換することは、前記式（４）で表される構造を有するハイパーブランチポリマーを得る製法方法で述べた加水分解の方法を、用いることができる。
上述のような加水分解反応によって得られた本発明の式（５）で表されるハイパーブランチポリマーは、反応溶液中から溶剤留去又は固液分離により溶剤と分離することができる。また、反応溶液を貧溶媒中へ加えることにより本発明のハイパーブランチポリマーを沈殿させ、粉末として回収することもできる。
更に、式（５）で表される構造を有するハイパーブランチポリマーのジチオカルバメート基を、水素原子に還元することによって、式（４）で表されるハイパーブランチポリマーを製造することもできる。還元方法は式（１）で表されるハイパーブランチポリマーの製造方法で述べた還元方法を用いることができる。
【実施例】
【００５６】
以下、本発明を実施例により更に具体的に説明するが、これによって本発明が限定されるものではない。
以下の実施例において、試料の物性測定には下記の装置を使用した。
（１）液体クロマトグラフィー
装置：Ａｇｉｌｅｎｔ製  １１００Ｓｅｒｉｅｓ
カラム：Ｉｎｅｒｔｓｉｌ  ＯＤＳ−２
カラム温度：４０℃
溶媒：アセトニトリル／水＝６０／４０（体積比）
検出器：ＲＩ
（２）ゲル浸透クロマトグラフィー
装置：東ソー株式会社製  ＨＬＣ−８２２０ＧＰＣ
カラム：Ｓｈｏｄｅｘ  ＫＦ−８０５Ｌ＋ＫＦ−８０４Ｌ
カラム温度：４０℃
溶媒：テトラヒドロフラン
検出器：ＲＩ
（３）ＦＴ−ＩＲ
装置：ニコレー・ジャパン株式会社製  ＮＥＸＵＳ６７０
（４）熱重量分析
装置：（株）リガク製  ＴＧ８１２０
昇温速度：１０℃／分
空気量：６０ｍｌ／分
（５）融点分析
装置：（株）リガク製  ＤＳＣ８２３０
昇温速度：２℃／分
窒素量：６０ｍｌ／分
（６）元素分析（炭素、水素、窒素）
装置：パーキンエルマー製  ＰＥ２４００ＩＩ
燃焼管温度：９７５℃
（７）元素分析（硫黄）
前処理装置：株式会社ダイアンインスツルメンツ製  自動試料燃焼装置  ＡＱＦ−１００型
燃焼管温度：１０００℃
分析装置：日本ダイオネクス株式会社製  ＩＣＳ−１５００
カラム：Ｄｉｏｎｅｘ  ＡＳ１２Ａ
溶離液：Ｎａ2ＣＯ3  ２．７ｍＭ  −  ＮａＨＣＯ3  ０．３ｍＭ
（８）元素分析（ナトリウム）
装置：エスアイアイ・ナノテクノロジー株式会社製  Ｖｉｓｔａ−Ｐｒｏ【００５７】
参考例１
＜Ｎ、Ｎ−ジエチルジチオカルバミルメチルスチレンの合成＞
２Ｌの反応フラスコに、クロロメチルスチレン［セイミケミカル（株）製、ＣＭＳ−１４（商品名）］１２０ｇ、Ｎ、Ｎ−ジエチルジチオカルバミド酸ナトリウム３水和物［関東化学（株）製］１８１ｇ、アセトン１４００ｇを仕込み、撹拌下、温度４０℃で１時間反応させた。反応後、析出した塩化ナトリウムを濾過して除き、その後エバポレーターで反応溶液からアセトンを留去させ、反応粗粉末を得た。この反応粗粉末をトルエンに再溶解させ、トルエン／水系で分液後、零下２０℃（−２０℃）の冷凍庫内でトルエン相から目的物を再結晶させた。再結晶物を濾過、真空乾燥して、白色粉末の目的物２０６ｇ（収率９７％）を得た。液体クロマトグラフィーによる純度（相対面積百分率）は１００％であった。融点は５６℃であった。【００５８】
参考例２
＜ジチオカルバメート基を分子末端に有するスチレン−無水マレイン酸系ハイパーブランチポリマーの合成＞
１Ｌガラス製反応フラスコに、Ｎ、Ｎ−ジエチルジチオカルバミルメチルスチレン２５ｇ、無水マレイン酸［関東化学（株）製］９．２４ｇ、酢酸エチル３４２ｇを仕込み、撹拌して淡黄色透明溶液を調製した後、反応系内を窒素置換した。この溶液の真ん中から１００Ｗの高圧水銀灯［セン特殊光源（株）製、ＨＬ−１００］を点灯させ、内部照射による光重合反応を、撹拌下、温度３０±５℃で３時間行った。次にこの反応液をヘキサン２Ｌに添加してポリマーを高粘度な塊状状態で再沈した後、上澄み液をデカンテーションで除いた。更にこのポリマーを酢酸エチル１００ｍＬに再溶解した後、この溶液ヘキサン２Ｌに添加してポリマーをスラリー状態で再沈した。このスラリーを濾過し、真空乾燥して、うす黄色粉末の目的物１５．７ｇを得た。ゲル浸透クロマトグラフィーによるポリスチレン換算で測定される重量平均分子量Ｍｗは６，４００、分散度Ｍｗ／Ｍｎは２．９３であった。元素分析は、炭素６０．２質量％、水素５．２質量％、窒素３．４質量％、硫黄１５．５質量％であった。熱重量分析より、５％重量減少温度は２１０℃であった。ＦＴ−ＩＲの測定結果を図１に示した。１７８１ｃｍ-1に酸無水物に由来するピークが観測された。【００５９】
実施例１
＜ジチオカルバメート基の還元＞
３００ｍＬガラス製反応フラスコに、参考例２で得たジチオカルバメート基を分子末端に有するハイパーブランチポリマー８ｇ、水素化トリブチルスズ［アルドリッチ社製］１１．５ｇ、テトラヒドロフラン７２ｇを仕込み、撹拌してうす黄色透明溶液を調製した後、反応系内を窒素置換した。この溶液の真ん中から１００Ｗの高圧水銀灯［セン特殊光源（株）製、ＨＬ−１００］を点灯させ、内部照射による光反応を、撹拌下、温度３０±５℃で５時間行った。次に、この反応溶液をヘキサン１．５Ｌに添加して、ハイパーブランチポリマーをスラリー状態で再沈した。このスラリーを濾過し、真空乾燥して、白色粉末のジチオカルバメート基が水素原子に置換されたハイパーブランチポリマー５．０ｇを得た。ゲル浸透クロマトグラフィーによるポリスチレン換算で測定される重量平均分子量Ｍｗは１７，９００、分散度Ｍｗ／Ｍｎは５．１６であった。元素分析は、炭素６５．６質量％、水素５．９質量％、窒素０．５質量％以下、硫黄０．５質量％以下であった。熱重量分析より、５％重量減少温度は２５０℃であった。ＦＴ−ＩＲの測定結果を図２に示し
た。１７８１ｃｍ-1に酸無水物に由来するピークが観測された。これより得られたハイパーブランチポリマーは式（２２）
【化３０】
0005630957.tif 000031
で表される構造を有する。【００６０】
実施例２
＜分子末端のジチオカルバメート基が還元されたスチレン−無水マレイン酸系ハイパーブランチポリマーの加水分解＞
５０ｍＬガラス製反応フラスコに、実施例１で得た分子末端のジチオカルバメート基が水素原子に還元されたハイパーブランチポリマー０．２ｇ、テトラヒドロフラン８ｇに溶解してうす黄色透明溶液を調製した。この溶液を１Ｎ水酸化ナトリウム水溶液４ｇに滴下し、スラリー状溶液を温度２０±５℃で２４時間攪拌した。次に、この反応液にメタノール２０ｍＬを添加してポリマーを粉末状態に析出させた後、濾過し、メタノール２００ｍＬで洗浄後、真空乾燥してうす黄白色粉末の目的物０．１５ｇを得た。元素分析は、炭素５０．０質量％、水素５．４質量％、窒素０．５質量％以下、硫黄０．５質量％以下、ナトリウム１１．７質量％であった。熱重量分析より、５％重量減少温度は２８５℃であった。得られたハイパーブランチポリマーは純水に対して１０質量％以上可溶であった。ＦＴ−ＩＲの測定結果を図３に示した。１７８１ｃｍ-1の酸無水物に由来するピークが消失し、１５６０ｃｍ-1にカルボキシル基ナトリウム塩由来のピークが観測された。これより得られたハイパーブランチポリマーは式（２４）
【化３１】
0005630957.tif 000032
で表される構造を有する。【００６１】
実施例３
＜ジチオカルバメート基を分子末端に有するスチレン−無水マレイン酸系ハイパーブランチポリマーの加水分解＞
５０ｍＬガラス製反応フラスコに、参考例２で得たジチオカルバメート基を分子末端に有するハイパーブランチポリマー１ｇ、テトラヒドロフラン１５ｇに溶解してうす黄色透明溶液を調製した。この溶液を１Ｎ水酸化ナトリウム水溶液８ｇに滴下し、スラリー状溶液を温度２０±５℃で１８時間攪拌した。次に、この反応液にメタノール２０ｍＬを添加してポリマーを粉末状態に析出させた後、濾過し、メタノール２００ｍＬで洗浄後、真空乾燥してうす黄白色粉末の目的物１ｇを得た。元素分析は、炭素４４．５質量％、水素５．０質量％、窒素２．３質量％、硫黄８．８質量％、ナトリウム８．７質量％であった。熱重量分析より、５％重量減少温度は２２２℃であった。得られたハイパーブランチポリマーは純水に対して１０質量％以上可溶であった。ＦＴ−ＩＲの測定結果を図４に示した。１７８１ｃｍ-1の酸無水物中に由来するピークが消失し、１５６０ｃｍ-1にカルボキシル基ナトリウム塩由来のピークが観測された。これより得られたハイパーブランチポリマーは式（２５）
【化３２】
0005630957.tif 000033
で表される構造を有する。【００６２】
実施例４
＜ジチオカルバメート基を分子末端に有するスチレン−無水マレイン酸系ハイパーブランチポリマーの加水分解＞
５０ｍＬガラス製反応フラスコに、参考例２で得たジチオカルバメート基を分子末端に有するハイパーブランチポリマー１５ｇ、１，４−ジオキサン３００ｇ、６Ｎ塩酸水溶液３０ｇを仕込み、撹拌してうす黄色透明溶液を調製した。その後、温度８０℃で１０時間攪拌を行い、更に温度２０±５℃で５日間攪拌した。次に溶媒を減圧留去し、アセトン５０ｇに溶解した。この溶液を０．５Ｎ塩酸水溶液９００ｇに添加してポリマーを粉末状態に析出させた後、濾過し、メタノール２００ｍＬで洗浄後、真空乾燥してうす黄白色粉末の目的物１５．１ｇを得た。ゲル浸透クロマトグラフィーによるポリスチレン換算で測定される重量平均分子量Ｍｗは１６，０００、分散度Ｍｗ／Ｍｎは５．４４であった。元素分析は、炭素５５．６質量％、水素５．６質量％、窒素３．１質量％、硫黄１４．３質量％であった。熱重量分析より、５％重量減少温度は１８１℃であった。得られたハイパーブランチポリマーは２．４質量％テトラメチルアンモニウムヒドロキシド水溶液に対して５質量％以上可溶であった。ＦＴ−ＩＲの測定結果を図５に示した。１７８１ｃｍ-1の酸無水物に由来するピークが消失し、１７１８ｃｍ-1にカルボキシル基由来のピークが観測された。これより得られたハイパーブランチポリマーは式（２６）
【化３３】
0005630957.tif 000034
で表される構造を有する。【００６３】
参考例２と実施例１との熱重量分析の対比からも明らかなように、分子末端をジチオカルバメート基から水素原子としたハイパーブランチポリマーは、５％重量減少温度が高く熱的に安定であった。このことは実施例２と実施例３の加水分解物の熱重量分析の対比からも言える。
また、参考例２及び実施例１は水溶液に不溶であったが、実施例２、３、及び４の加水分解物は水溶液に可溶であった。また、金属水酸化物類で加水分解したハイパーブランチポリマーは実施例１と実施例２の対比、参考例２と実施例３との対比からも明らかなように、熱重量分析の５％重量減少温度が高くなっている。
【産業上の利用可能性】
【００６４】
本発明のハイパーブランチポリマーは光学的、熱的に安定であり、更に水溶性という特性を付加されるので、塗料材料、接着剤材料、樹脂フィラー、各種成形材料、ナノメートルサイズの多孔形成剤、レジスト材料、電子材料、印刷材料、電池材料、及び医用材料等として利用することができる。
【図面の簡単な説明】
【００６５】
【図１】図１は参考例２で得たハイパーブランチポリマーのＦＴ−ＩＲスペクトルである。
【図２】図２は実施例１で得たハイパーブランチポリマーのＦＴ−ＩＲスペクトルである。
【図３】図３は実施例２で得たハイパーブランチポリマーのＦＴ−ＩＲスペクトルである。
【図４】図４は実施例３で得たハイパーブランチポリマーのＦＴ−ＩＲスペクトルである。
【図５】図５は実施例４で得たハイパーブランチポリマーのＦＴ−ＩＲスペクトルである。
【図１】
0005630957.tif 000040
【図２】
0005630957.tif 000041
【図３】
0005630957.tif 000042
【図４】
0005630957.tif 000043
【図５】
0005630957.tif 000044